(57)【要約】石英ガラス製の構成材、とりわけ坩堝を開示する。素材に石英ガラスよりも高い軟化温度を示す安定化層を施す。高い機械的および熱的抵抗性に特徴を有する石英ガラス構成材を提供するためには、この構成材の簡単でコスト効率的な製造方法を提供することに加えて、安定化層(3；6；7；38)の化学組成は石英ガラスの化学組成と異なり、この層を加熱溶射によって塗布する。本発明方法は、化学組成が石英ガラスの化学組成と異なる安定化層(3；6；7；38)を加熱溶射によって塗布することを特徴とする。【選択図】図３
2004531449.tif 000002
【特許請求の範囲】
【請求項１】
基本形状を含み、その外表面の少なくとも1部に石英ガラスよりも高い軟化温度を有する安定化層を設けた高熱安定性の石英ガラス構成材(とりわけ、坩堝)であって、前記安定化層(3；6；7；38)が、その化学組成において石英ガラスと異なり且つ熱スプレー法によって生成されることを特徴とする前記構成材。
【請求項２】
前記安定化層(3；6；7；38)が、酸化物、ケイ酸塩、リン酸塩および/またはケイ化物を含有することを特徴とする請求項１記載の構成材。
【請求項３】
前記安定化層(3；6；7；38)が、Al2O3および/またはムライト、酸化ハフニウム、酸化タンタル、ケイ酸ジルコニウム、希土類リン酸塩、希土類酸化物を含有することを特徴とする請求項２記載の構成材。
【請求項４】
前記安定化層(3；6；7；38)が、50μm〜1000μm範囲の層厚を有することを特徴とする前記請求項のいずれか１項記載の構成材。
【請求項５】
前記安定化層が、異なる化学組成の複数の連続層(6；7)を含むことを特徴とする前記請求項のいずれか１項記載の構成材。
【請求項６】
前記安定化層が、ムライトの層(6)とAl2O3のさらなる外層(7)を含むことを特徴とする請求項５記載の構成材。
【請求項７】
高熱安定性の石英ガラスの構成材(とりわけ、石英ガラス坩堝)の基本形状を作成し、その外表面の少なくとも1部に、石英ガラスよりも高い軟化温度を有する安定化層を設けることからなる前期構成材の製造方法であって、石英ガラスと化学組成において異なる安定化層(3；6；7；38)を熱スプレー法によって塗布することを特徴とする製造方法。
【請求項８】
前記安定化層(3；6；7；38)を、少なくとも10μmの平均表面粗さRaを有する表面に塗布することを特徴とする請求項７記載の方法。
【請求項９】
前記安定化層(3)をプラズマスプレー法によって生成させることを特徴とする前記方法の請求項のいずれか１項記載の方法。
【請求項１０】
前記安定化層(6；7；38)をフレームスプレー法によって生成させることを特徴とする請求項７〜９のいずれか１項記載の方法。
【請求項１１】
高溶融性酸化物および/またはケイ酸塩、リン酸塩、ケイ化物を含有する安定化層(3；6；7；38)を生成させることを特徴とする前記方法の請求項のいずれか１項記載の方法。
【請求項１２】
前記安定化層(3；6；7；38)が、Al2O3および/またはムライト、酸化ハフニウム、酸化タンタル、ケイ酸ジルコニウム、希土類リン酸塩、希土類酸化物を含有することを特徴とする請求項１１記載の方法。
【請求項１３】
前記安定化層(3；6；7；38)を、50μm〜1000μm範囲の層厚を有するように生成させることを特徴とする前記方法の請求項のいずれか１項記載の方法。
【請求項１４】
複合粉末を使用して前記安定化層を生成させることを特徴とする前記方法の請求項のいずれか１項記載の方法。
【請求項１５】
異なる化学組成の少なくとも2種の出発材料を使用して前記安定化層を生成させることを特徴とする前記方法の請求項のいずれか１項記載の方法。
【請求項１６】
異なる化学組成の複数の連続層(6；7)を前記外表面に塗布して前記安定化層を生成させることを特徴とする前記方法の請求項のいずれか１項記載の方法。
【請求項１７】
Al2O3層(7)によって取り囲まれているムライト層(6)を生成させることを特徴とする請求項１５記載の方法。
【発明の詳細な説明】
【技術分野】
【０００１】
本発明は、基本形状を含み、その外表面の少なくとも1部に石英ガラスよりも高い軟化温度を有する安定化層を設けた高熱安定性の石英ガラスの構成材(とりわけ、石英ガラス坩堝)に関する。
さらにまた、本発明は、高熱安定性の石英ガラスの構成材(とりわけ、石英ガラス坩堝)を、この構成材の基本形状を製造し、その外表面の少なくとも1部に石英ガラスよりも高い軟化温度を有する安定化層を設けることによって製造する方法に関する。
【背景技術】
【０００２】
石英ガラスの構成材は、高純度が重要であり得る製造過程において頻繁に使用されている。石英ガラスの温度安定性は、この場合、制約要因である。1150℃辺りの温度値が、文献においては、石英ガラスの低い方の軟化点として示唆されている。しかしながら、必要なプロセス温度が上記温度よりも高く、石英ガラスの構成材の塑性変形が生じていることは頻繁に生じているであろう。シリコン溶融物からの単結晶の引上げ中の溶融温度は、例えば、1480℃辺りである。従って、石英ガラス構成材の熱安定性を、該構成材にクリストバライトの表面層を設けることによって増大させねばならないことが示唆されている。クリストバライトの溶融点は約1720℃である。
そのような設計の石英ガラス坩堝およびその製造方法は、欧州特許A748885から公知である。商業的に入手し得る石英ガラス坩堝のガラス質外壁は、核形成剤として作用して、石英ガラスのクリストバライトへの失透化を促進させる物質を含有する化学溶液によって処理されている。アルカリ土類、ホウ素およびリンの各化合物が、結晶化促進物質として示唆されている。酸化バリウムは、好ましく使用されている。石英ガラス坩堝が単結晶成長過程中に加熱される間に、この方法で処理した外壁は結晶化し、それによってクリストバライトを生成する。この外壁の結晶化によって、より高い機械的および熱的強度の石英ガラス坩堝が得られる。
【０００３】
しかしながら、内壁または外壁の上記結晶化は、核形成の制御が極めて難しく(上記結晶化促進物質の坩堝表面上での分布のため)また結晶成長の制御も同様に難しいことから、多大な努力を払った場合のみしか再現性がない。石英ガラス坩堝の輸送または取扱い中に、上記結晶化促進物質はこすり落ち得る。従って、結晶化が上記の所定の形で生じているかどうかを通常は予測できず、石英ガラス坩堝の使用中にのみしかチェックし得ない。しかも、結晶化は、成長過程の途中、即ち、石英ガラス坩堝の塑性変形がすでに生じ得ている過程段階でしか開始しない。
上述のタイプの構成材および方法においては、米国特許A4102666で、この欠点は大いに回避されている。この特許文献においては、安定化層を、石英ガラス拡散チューブの熱安定化のために、クリストバライト粉末を上記チューブの外表面上にスプレーし、次いで、その粉末を上記表面と溶融させることによって生成させるべきであると示唆している。しかしながら、溶融中、非晶質SiO2、即ち、石英ガラスは、通常、結晶相から少なくとも1部形成される。非晶質相への再転換度合は、溶融過程時間および溶融温度に依存し、実際に制御するのが困難である。不十分な程度に溶融したクリストバライトの粉末層は剥げ落ちる傾向を有し、また、クリストバライト粉末の安定化効果は、非晶質相への転化故に、過剰溶融の場合には喪失する。
【０００４】
さらなる難しさは、チョクラルスキー(Czochralski)法に従う単結晶成長中における石英ガラス坩堝の形の公知の構成材の使用に由来する。この方法においては、所定の配向を有する種結晶を溶融物中に浸漬し、次いで、ゆっくり引上げている。種結晶と溶融物は反対方法に回転している。種結晶と溶融物間の表面張力は、少量の溶融物が種結晶と一緒に取出されて、溶融物が次第に冷却し、それによって、連続成長中の単結晶中に固化するという作用を有する。しかしながら、種結晶は分裂して、いわゆる“初期課程”を再度開始しなければならないようなことが生じ得る。適切な単結晶成長過程までの時間間隔は数時間であり、その結果、当該過程の所要時間は長くなり、石英ガラス坩堝に対する熱的および化学的負荷は相応に増大する。
【発明の開示】
【発明が解決しようとする課題】
【０００５】
本発明の目的は、高い機械的および熱的強度に特徴を有する石英ガラスの構成材を提供することおよびそのような構成材の簡単で安価な製造方法を提供することである。
【課題を解決するための手段】
【０００６】
本発明の構成材に関しては、上述の構成材から出発する上記目的は、上記安定化層がその化学組成において石英ガラスと異なり且つ上記安定化層が熱スプレー法によって生成される本発明に従って達成される。
本発明に従う構成材は、表面を有する基本形状を含み、その表面の少なくとも1部に、石英ガラスと化学組成において異にする安定化層を設ける。
上記安定化層は、2つの機能を有する。
一方で、上記安定化層は、上記構成材の熱安定性を助長する。この助長は、一方で、上記安定化層が石英ガラスよりも高い軟化温度を有することで、他方で、上記安定化層がその化学組成において基本形状の石英ガラスの組成と異なることで達成される。この化学組成の差異は、安定化層内にクリストバライト相が形成されないか或いはほんの少量のクリストバライト結晶核しか形成されず、その結果、クリストバライト転換による割れ形成および構造の脆弱化が回避されるという効果を有する。
さらにまた、溶融物のいわゆる“初期挙動”が、上記コーティングした構成材を結晶引上げにおける石英ガラス坩堝として使用したときに改善されることも見出した。上記結晶の初期課程は、溶融物の振動によって阻止される。基本形状と安定化層間の境界面での化学組成の変化に基づき、坩堝の振動特性を、共鳴振動の蓄積を難しくし得るかあるいは阻止し得るような且つ単結晶の初期課程を容易に得るような方法で変化させることが想定し得る。安定化層は引上げ過程の開始時においてすでに十分に発現しているので、この有利な効果は、引上げ課程の開始時にすでに観察され、上記の初期挙動に対して決定的である。
【０００７】
さらにまた、上記安定化層は、熱スプレー法によって生成させることを特徴とする。熱スプレー法による層の形成方法は一般に公知であり、この包括的な用語は、次の確立された方法を包含する：フレームスプレー法、高速フレームスプレー法、爆発スプレー法、プラズマスプレー法、アークスプレー法。定義された構造、層厚および微細構造を有する安定化層は、熱スプレー法によって生成させることができる。
上記構成材は、例えば、溶融物からの結晶引上げ用の石英ガラス坩堝、または半導体の構成部品またはチューブ類、プレート類等の製造用反応器において使用する石英ガラスベルである。安定化層は、一般に、上記構成材の適正な機能に影響を与えるべきでなく、従って、表面の適切に適応した部分上に形成させる。
上記安定化層が高溶融性の酸化物、ケイ酸塩、リン酸塩および/またはケイ化物類を含有するという利点があることを見出した。そのような安定化層は、高熱安定性と機械強度に特徴を有する。熱スプレー法により、定義された構造、層厚および微細構造を有するそのような安定化層を生成させることができる。
好ましくは、上記安定化層は、Al2O3および/またはムライト、酸化ハフニウム、酸化タンタル、ケイ酸ジルコニウム、ケイ化モリブデン、希土類リン酸塩、および希土類酸化物を含有する。そのような層は、割れまたは隙間無しで、石英ガラス表面に均一な形で塗布し得、高熱および機械安定性に特徴を有する。リン酸セリウムおよびイットリウムは希土類リン酸塩の例として、また、酸化ジルコニウムは希土類酸化物の例としてあげ得る。
【０００８】
便宜上、上記安定化層は、50μm〜1000μm範囲の層厚を有する。50μmよりも低い層厚では、上記安定化層の安定化効果は不適切である。1000μmよりも層厚に関しては、剥がれ落ちの危険性が存在する。
上記安定化層が異なる化学組成の複数の連続層を含むという利点があることを見出した。上記安定化層の機械的および熱的特性は、異なる組成の複数の連続層により、特定の条件に順応させ得る。さらにまた、それによって、石英ガラスと上記安定化層の外側層における膨張係数の差異を、1つ以上の中間層によって連続的に順応させ得る。
この場合、上記安定化層がムライトの層とAl2O3のさらなる外層を含むことがとりわけ
有用であることを見出した。ムライトは、石英ガラスとAl2O3の膨張係数の間の膨張係数を有する二酸化ケイ素と酸化アルミニウムの化学化合物である。
【０００９】
本発明の方法に関しては、上述の方法から出発する上述の目的は、石英ガラスとその化学組成において異なる安定化層を、安定化手段として、スプレー法によって塗布する本発明に従って達成される。
本発明によれば、安定化層は、上記基本形状の外表面の少なくとも1部上に、熱スプレー法によって塗布する。熱スプレー法による層の塗布は、石英ガラス表面上に、石英ガラスよりも高い軟化温度を有する完全に一体化させた隙間のない均一な層の生成させるのを可能にする確立された方法である。用語“熱スプレー法”は、次の確立された方法を包含する：フレームスプレー法、高速フレームスプレー法、爆発スプレー法、プラズマスプレー法、アークスプレー法。
上記安定化層は、上記構成材の最初の意図する使用の前に、前以って、上記構成材の外表面上に熱スプレー法によって塗布する。それによって、上記安定化層の熱安定性効果を、上記構成材の使用中に直接発現させるのみならず、例えば、前述の公知の方法におけるように上記構成材の使用中に次第に発現させるのを確実にする。
石英ガラス坩堝としての上記構成材の使用中における熱安定性および溶融物の“初期挙動”に対する安定化層の効果は、本発明に従う構成材に関連して上記においてより詳細に説明している。
【００１０】
上記安定化層を少なくとも10μmの平均表面粗さRaを有する外表面上に塗布した場合に有利であることも見出した。この粗さは、上記安定化層の外表面との歯状系合を発生させ、上記安定化層の基本形状上での優れた接着性を確立させる。上記外表面は、砂またはCO2ペレットによる研磨または噴射によって或いはエッチングによって機械的に粗面化し得る。しかしながら、必要な表面粗さは、基本形状製造中の過程からも得ることができる。表面粗さRaの値は、DIN 4768に従って決定する。
上記安定化層をプラズマスプレー法によって生成させる手法は、とりわけ有用であることが判明した。プラズマスプレー法による層の生成は、定義された密度、厚さおよび構造を有する層を基本形状に簡単な方法で塗布し得る確立された方法である。
本発明方法の別の同等に好ましい変法においては、上記安定化層は、フレームスプレー法によって生成させる。それによっても、定義された層を、基本形状上に再現性ある方法で生成させ得る；上記安定化層用の出発材料は、フレームスプレー法においては粉末またはワイヤー形状で存在し得る。
【００１１】
酸化物および/またはケイ酸塩、リン酸塩、ケイ化物を含有する安定化層を生成させる場合に利点を有することも見出した。好ましくは、上記安定化層は、Al2O3および/またはムライト、酸化ハフニウム、酸化タンタル、ケイ酸ジルコニウム、ケイ化モリブデン、希土類リン酸塩、希土類酸化物を含有する。これらは、上記安定化層の熱安定性に寄与する高溶融性物質である。リン酸セリウム(融点2056℃)およびリン酸イットリウム(融点1995℃)は、希土類リン酸塩として好ましく使用される。
便宜上、安定化層は、50μm〜1000μm範囲の層厚で生成させる。50μm以下の層厚では、上記安定化層の安定化効果は適切な度合に達せず、一方、1000μmよりも高い層厚を有する層は熱応力を発生させ、しかも、経済的局面において不利である。
とりわけ好ましいのは、複合粉末を、上記安定化層を生成させるための出発材料として使用する変法である。この複合粉末は、例えば、第1材料が第2材料によって囲い込まれ、この第2材料によって外側に対して遮蔽されている粉末であり得る。例えば、そのような遮蔽によって、さもないとプラズマスプレーまたはフレームスプレー中に昇華するであろう第1内部材料のような物質の使用が可能になる。窒化ケイ素のような窒化物がそのような容易に昇華し得る物質として挙げられる。
【００１２】
異なる化学組成の少なくとも2種の出発材料を使用して上記安定化層を生成させる場合にとりわけ利点を有することも見出した。それによって、上記安定化層の化学組成、即ち、化学および物理特性は、とりわけ簡単な方法で変化させ得る。例えば、膨張係数に勾配を持たせることができる。
異なる化学組成を有する複数の連続層を上記外表面に塗布して上記安定化層を生成させる場合に利点を有することも見出した。例えば、基本形状の石英ガラスと上記安定化層のさらなる外側位置の層間の膨張係数の差異は、本発明のこの変法によって、連続的に調整し得る。Al2O3層によって取巻かれたムライト層を生成させることがとりわけ有用であることが判明した。
【発明を実施するための最良の形態】
【００１３】
以下、本発明を各実施態様および図面に関連してさらに詳細に説明する。本発明において不可欠である安定化層は、明瞭な説明を目的として、図１〜３において、その厚さに関して浮び出させている；従って、説明図は、尺度的には当てはまらない。
【実施例】
【００１４】
図１において、参照数字１は、坩堝全体を示す。坩堝１は、不透明石英ガラスの基本形状２からなり、その外壁には、坩堝１の底部領域および側部領域において、堅固な割れの無いAl2O3層３が設けられている。Al2O3層３は、約500μmの平均厚さを有する。
以下、本発明に従う方法の実施態様を、図１に従う坩堝１の製造に関連してさらに詳細に説明する。
この方法の第1段階においては、石英ガラス坩堝の基本形状を公知の方法に従って製造する。このために、天然石英粒子を、中心軸の周りを回転している金属製溶融形成型内に充填し、均一な厚さを有する石英粒子層を上記金属製溶融形成型の内側上の開始テンプレートによって形成し、内壁上の遠心力によって安定化させ、上から溶融形成型内まで下げたアークによって連続回転下に溶融させる。それによって、石英粒子層は、溶融して図１に示すような基本形状２を形成する。
この方法で製造した基本形状２は、高い機械的、熱的および化学的強度に特徴を有する濃密な内部表面層を有する。基本形状２の外壁は、石英粒子の付着はなく、その後研磨されて、約50μmの平均表面粗さRaを生ずる。
【００１５】
この方法の第2段階においては、Al2O3層３は、上記方法によって製造した基本形状の外壁上にプラズマスプレー法によって生成させる。このために、坩堝１は、図３に関連して以下でさらに詳細に説明するようにして、坩堝１中に系合し回転軸の周りを回転可能な保持装置上に取付ける。Al2O3は、坩堝１のその中心軸の周りの回転下に、市販のプラズマスプレーガンによって上記外壁上にスプレーする。上記プラズマスプレーガンのノズルは、ノズル開口に向かって先細となり且つ円筒状陽極で取巻かれた陰極によって形成されている。上記コーティング材料を微分割Al2O3の形でノズルに供給し、イオン化し、約100 A/mm2の電流密度でアーク放電中のプラズマガス(水素を添加したアルゴン)によって蒸発または溶融させ、坩堝の外壁に向けて高速でスプレーする。プラズマ内の温度は20,000℃辺りの値に達するが、外側に向って急速に低下する。蒸発し、溶融し、イオン化した粒子は、プラズマビームによって上記坩堝の外壁に浴びせ、そこで、固化して、それ自体で強固に結合した厚いAl2O3コーティングを形成する。プラズマスプレーは、約500μmのおよそ均一なAl2O3コーティング層厚が得られると同時に終了させる。
【００１６】
図２に従う石英ガラスチューブ４は、内部孔を囲い、ムライト層６で取り囲まれた不透明石英ガラスのベース層５を含み、ムライト層６はAl2O3層７によって取り囲まれている。ムライト層6は50μmの厚さを有し、Al2O3層７の層厚は300μmである。ムライト層６とAl2O3層７は、フレームスプレー法によって生成され本発明の概念における安定化層の個々の層を構成する機械的に安定な割れの無い層である。
以下、本発明に従う方法の更なる実施態様を図２に従うチューブの製造に関連してさらに詳細に説明する。
この方法の第1段階においては、90〜315μmの粒径を有する天然石英の結晶性粒子を熱塩素化によって精製し、縦軸の周りを回転する管状金型中に充填する。遠心力の作用下、テンプレートの助けにより、回転的に対称形の中空円筒体を、金型の内壁上の供給物から形成させる。供給物内での約100 mmの層厚と約180 mmの直径を有する中空孔の形の内部孔を有する。供給物は、その後の方法段階の実施前は、遠心力により僅かに圧縮されている。
この方法の第2段階においては、上記機械的に事前圧縮された中空円筒体を、内部孔から出発するアークによりゾーン方式で溶融させる。このためには、1対の電極を内部孔中に導入し、中空円筒体の末端から出発させ、中空円筒体の反対末端まで連続して移動させる。粒子は、上記アークの温度によって溶融する。2100℃よりも高い最高温度が中空円筒体の内壁上で達成される。金型に向かって外側に進行する溶融物先端が、それによって形成される。この溶融過程は、溶融物先端が金属型に達する前に終了させる。
【００１７】
この方法で製造した不透明石英ガラスチューブを金型から取出し、研磨し、次いで、フッ化水素酸中でエッチングし、壁厚の低減下に、熱成形段階において引き伸ばす(この方法の第3段階)。引き伸ばし過程後、外径は245 mmであり、内径は233 mmである。外側面に、凍結CO2ペレットを噴射し、それによって50μmの表面粗さRaを生成させる。このチューブは、図２に従う石英ガラスチューブ４内に不透明石英ガラスのベース層５を形成する。とりわけこの実施態様におけるような薄壁においては、安定化層は、とりわけ有利な効果を有する。
この方法の第4段階においては、この方法で予備処理したチューブに、フレームスプレー法によってムライト層６を設ける。そのコーティング過程は、Al2O3層３を生成させるために図１に関連して上記で詳細に説明した手順と類似の手順により実施するが、通常の粉末フレームスプレー法を使用する。ここで、ムライト粉末は、アセチレン酸素フレーム中の搬送用ガスを含む粉末伝達装置によって溶融し、燃焼中に生じたアセチレン酸素混合物の膨張によって加速され、コーティングすべきチューブ表面上に噴射される。この方法で生成させたムライト層６は、均質であり、割れを含まず、高機械強度に特徴を有する。
この方法のさらなる工程においては、外側Al2O3層７を、同じコーティング方法(アセチレン酸素フレームを使用するフレームスプレー法)に従ってムライト層６に塗布する。ムライト層６は、ベース層５の不透明石英ガラスとAl2O3層７の膨張係数の漸次的変化に影響を与え、それによって安定化層全体の高い機械的安定性に寄与する。
【００１８】
図３は、石英ガラス坩堝３１の外壁に安定化層を塗布するために、石英ガラス坩堝３１の中心軸３２の周りを回転し得る締付け装置３３上に取付けられた装置を図解的に示す。石英ガラス坩堝３１の外側には、フレームスプレーノズル３４が、水平および垂直方向に移動可能なホルダー３５に固定されている。さらに、フレームスプレーノズル３４は、坩堝の外壁の各位置に達し得るように傾斜可能である。フレームスプレーノズル３４は、アセチレンと酸素の供給手段３６およびAl2O3粉末の供給ライン３７に連結している。安定化層３８は、フレームスプレーノズル３４によって、中心軸３３の周りを回転する石英ガラス坩堝３１の外壁に塗布する。所定の厚さと異なる出発材料を有する複数の安定化層を、何ら多大の努力を払うことなく、図３に図解的に示す装置によって生成させることができる。
【図面の簡単な説明】
【００１９】
【図１】安定化層を有する石英ガラス坩堝の壁までの断面を示す説明図である。
【図２】安定化層を有する石英ガラスチューブの壁までの1部断面を示す説明図である。
【図３】本発明に従う方法を実施するのに適する装置を示す。
【国際公開パンフレット】
2004531449.tif 000003
2004531449.tif 000004
2004531449.tif 000005
2004531449.tif 000006
2004531449.tif 000007
2004531449.tif 000008
2004531449.tif 000009
2004531449.tif 000010
2004531449.tif 000011
2004531449.tif 000012
2004531449.tif 000013
2004531449.tif 000014
2004531449.tif 000015
2004531449.tif 000016
2004531449.tif 000017
2004531449.tif 000018
2004531449.tif 000019
2004531449.tif 000020
2004531449.tif 000021
【国際調査報告】
2004531449.tif 000022
2004531449.tif 000023
2004531449.tif 000024
2004531449.tif 000025